(57)【要約】【課題】  品位の良好な着色画像が付与され、かつ耐摩耗性に優れた合成皮革を提供することを目的とする。【解決手段】  繊維質基材と、ポリウレタン樹脂表皮層と、紫外線硬化型インクによる画像層と、溶剤系ポリウレタン樹脂保護層とが順次積層されてなる合成皮革であって、  紫外線硬化型インクに含まれる２官能以上の反応性オリゴマー及び２官能以上の反応性希釈剤の総和が、紫外線硬化型インクに対し８０重量％以上で、かつ反応性オリゴマーがウレタンアクリレートであることを特徴とする合成皮革。【選択図】  なし【特許請求の範囲】
【請求項１】
繊維質基材と、ポリウレタン樹脂表皮層と、紫外線硬化型インクによる画像層と、溶剤系ポリウレタン樹脂保護層とが順次積層されてなる合成皮革であって、
前記紫外線硬化型インクに含まれる２官能以上の反応性オリゴマー及び２官能以上の反応性希釈剤の総和が、前記紫外線硬化型インクに対し８０重量％以上で、かつ前記反応性オリゴマーがウレタンアクリレートであることを特徴とする合成皮革。
【請求項２】
ポリウレタン樹脂表皮層用液を離型性基材上に塗布して、ポリウレタン樹脂表皮層を形成する工程と、
前記ポリウレタン樹脂表皮層と繊維質基材を接着剤にて貼り合わせる工程と、
前記離型性基材を剥離する工程と、
前記ポリウレタン樹脂表皮層上に、２官能以上の反応性オリゴマー及び２官能以上の反応性希釈剤の総和が８０重量％以上であり、かつ前記反応性オリゴマーがウレタンアクリレートである紫外線硬化型インクを用い画像層を形成する工程と、
溶剤系ポリウレタン樹脂保護層用液を前記画像層上に塗布して、溶剤系ポリウレタン樹脂保護層を形成する工程と
を含むことを特徴とする合成皮革の製造方法。
【発明の詳細な説明】
【技術分野】
【０００１】
本発明は、合成皮革およびその製造方法に関する。
【背景技術】
【０００２】
合成皮革は、鞄、衣料、靴、椅子および車両用シートなど各分野に幅広く応用されている。一般的に合成皮革は、離型紙上に熱溶融樹脂または溶剤型樹脂を塗布し、乾燥して皮膜を形成し、ついで、前記皮膜もしくは基材に接着剤を塗布し、皮膜と基材とを張り合わせた後、熱圧着により接着し、離型紙を剥がすことにより製造される。
【０００３】
ところで、近年、一般的に無地である合成皮革においても、カラフルさやデザインの変化が要求され、表面に若干の凹凸をつけて模様を付与したものだけでなく、着色された模様を付与したものが知られている。
【０００４】
合成皮革に着色模様を付与したものとしては、例えば、特許文献１があげられる。この方法によれば、繊維質基材上に存在する高分子弾性体層上にＵＶ硬化顔料からなる画像を形成させ、ＵＶ硬化後に水系高分子弾性体を塗布し、該水系高分子弾性体が表皮層となることを特徴とするシート状物の製造方法を開示している。しかしながら、ＵＶ硬化樹脂と水系高分子弾性体との接着性が本来良好ではないため、未だ耐摩耗性が不十分であった。
【０００５】
このように、品位の良好な着色画像が付与され、かつ耐摩耗性に優れた合成皮革は、未だ得られていないのが現状である。
【先行技術文献】
【特許文献】
【０００６】
【特許文献１】特開２００８−５５６８６号公報
【発明の概要】
【発明が解決しようとする課題】
【０００７】
本発明は、かかる現状に鑑みてなされたものであり、品位の良好な着色画像が付与され、かつ耐摩耗性に優れた合成皮革を提供することを目的とする。
【課題を解決するための手段】
【０００８】
本発明は、繊維質基材と、ポリウレタン樹脂表皮層と、紫外線硬化型インクによる画像層と、溶剤系ポリウレタン樹脂保護層とが順次積層されてなる合成皮革であって、
紫外線硬化型インクに含まれる２官能以上の反応性オリゴマー及び２官能以上の反応性希釈剤の総和が、紫外線硬化型インクに対し８０重量％以上で、かつ反応性オリゴマーがウレタンアクリレートであることを特徴とする合成皮革である。
【０００９】
また、本発明は、ポリウレタン樹脂表皮層用液を離型性基材上に塗布して、ポリウレタン樹脂表皮層を形成する工程と、
ポリウレタン樹脂表皮層と繊維質基材を接着剤にて貼り合わせる工程と、
離型性基材を剥離する工程と、
ポリウレタン樹脂表皮層上に、２官能以上の反応性オリゴマー及び２官能以上の反応性希釈剤の総和が８０重量％以上であり、かつ反応性オリゴマーがウレタンアクリレートである紫外線硬化型インクを用い画像層を形成する工程と、
溶剤系ポリウレタン樹脂保護層用液を画像層上に塗布して、溶剤系ポリウレタン樹脂保護層を形成する工程と
を含むことを特徴とする合成皮革の製造方法である。
【発明の効果】
【００１０】
本発明によれば、品位の良好な着色画像が付与され、かつ耐摩耗性に優れた合成皮革を提供することができる。
【発明を実施するための形態】
【００１１】
以下、本発明の実施の形態について、詳細に説明する。
本発明の合成皮革は、繊維質基材と、ポリウレタン樹脂表皮層と、紫外線硬化型インクによる画像層と、溶剤系ポリウレタン樹脂保護層とが順次積層されてなる合成皮革であって、紫外線硬化型インクに含まれる２官能以上の反応性オリゴマー及び２官能以上の反応性希釈剤の総和が８０重量％以上で、かつ反応性オリゴマーがウレタンアクリレートである。
【００１２】
本発明に用いられる繊維質基材は、織物、編物、不織布などの布帛や、天然皮革を挙げることができる。布帛には、従来公知の溶剤系または水系の高分子化合物、例えば、ポリウレタン樹脂やその共重合体を塗布または含浸し、乾式凝固または湿式凝固させたものを用いることができる。また、繊維の種類は特に限定されず、天然繊維、再生繊維、半合成繊維、合成繊維など、従来公知の繊維を用いることができ、これらを２種以上組み合わせて用いてもよい。なかでも、強度や加工性の点から、合成繊維、特にはポリエステル繊維からなる編物が好ましい。
【００１３】
本発明の合成皮革は、上記繊維質基材上に、ポリウレタン樹脂による表皮層を有するものであり、繊維質基材に接着剤にて表皮層を接合するものである。
【００１４】
ポリウレタン樹脂表皮層の形成に用いられるポリウレタン樹脂は特に限定されるものでなく、例えば、ポリエーテル系ポリウレタン樹脂、ポリエステル系ポリウレタン樹脂、ポリカーボネート系ポリウレタン樹脂などを挙げることができ、こられを１種単独または２種以上組み合わせて用いることができる。なかでも、耐摩耗性および耐光堅牢性の観点からポリカーボネート系ポリウレタン樹脂が好ましい。また、ポリウレタン樹脂の形態は、無溶剤系（無溶媒系）、ホットメルト系、溶剤系、水系を問わず、さらには、一液型、二液硬化型を問わず使用可能であり、その目的と用途に応じて適宜選択すればよい。
【００１５】
また、ポリウレタン樹脂には、必要に応じて、公知の添加剤、例えば触媒、着色剤、可塑剤、安定剤、充填剤、滑剤、塗料、発泡剤、離型剤などを含有させてもよい。これらは、１種単独または２種以上組み合わせて用いることができる。
【００１６】
ポリウレタン樹脂表皮層の厚さは５μｍ以上であることが好ましく、さらには２０〜５０μｍであることが好ましい。表皮層の厚さが５μｍ未満であると、合成皮革の強度が損なわれる虞がある。
【００１７】
前記ポリウレタン樹脂表皮層上に形成された画像層は、紫外線硬化型インクからなっている。紫外線硬化型インクは、紫外線を照射することにより硬化するインクであり、水系インクや溶剤系インクでは記録が不可能であるプラスチック類およびガラス類など、インク吸収性のない基材に対して、インク受容層の形成をしないで記録することが可能である。
【００１８】
画像層は、紫外線硬化型インクを５〜１００ｇ／ｍ２で付与することにより形成されることが好ましい。付与量が５ｇ／ｍ２より少ないと、画像が濃度不足となる傾向にあり、１００ｇ／ｍ２をこえると、層間剥離が発生する傾向にある。
【００１９】
本発明に使用される紫外線硬化インクは顔料または染料の着色成分、反応性オリゴマー、反応性希釈剤、光重合開始剤を含有し、その他、必要に応じて添加剤を加えることも可能である。また着色成分を含まないクリアインクも使用することが可能である。
【００２０】
紫外線硬化インクに含まれる２官能以上の反応性オリゴマー及び２官能以上の反応性希釈剤の総和は８０重量％以上である。紫外線硬化型インクとして、２官能以上の反応性オリゴマー及び反応性希釈剤の総和が８０重量％以上のインクを用いて画像層を形成することにより、画像層上に溶剤系ポリウレタン樹脂を用いても、画像の鮮明性への影響が極めて少ない意匠性の良好な合成皮革となる。２官能以上の反応性オリゴマー及び反応性希釈剤の量が８０重量％未満であると、画像層が溶剤系ポリウレタン樹脂により膨潤し、画像の鮮明性が失われ意匠性の劣った合成皮革となる。
【００２１】
反応性オリゴマーとしては、ウレタンアクリレートを用いる。ウレタンアクリレートのなかでも、様々な材料に対する接着性に優れるといった点や、耐光性、強靭性、柔軟性、耐薬品性、低温特性が優れるという理由から、脂肪族ウレタンアクリレートが好ましい。
【００２２】
また、紫外線硬化インクに含まれる反応性オリゴマーの量は、２〜３０重量％であることが好ましく、さらには２〜２０重量％であることが好ましい。反応性オリゴマーの量が２％未満であると、画像層と保護層の接着性が不十分となり、合成皮革の耐摩耗性が損なわれる虞がある。３０％を超えると、インクの粘度が高くなり、画像の形成方法が限定される虞がある。
【００２３】
使用される反応性オリゴマーは、６０℃における粘度が４０〜１００００ｃｐｓであることが好ましく、とくには４０〜７５００ｃｐｓであることが好ましい。反応性オリゴマーの６０℃における粘度が４０ｃｐｓ未満では、反応性オリゴマーが充分な分子量を有していないためそれらから得られる硬化膜の分子量が小さい傾向があり、十分な物性を得にくい虞がある。また１００００ｃｐｓをこえると、インク中に添加できる量がごく僅かに限定されてしまい、インクの構成成分が反応性希釈剤でほとんどを占めることとなるために、得られる硬化膜の接着性が不足する虞がある。
【００２４】
２官能以上の反応性希釈剤としては、たとえば６官能のジペンタエリスリトールヘキサアクリレートやそれら変性体、５官能のジペンタエリスリトールヒドロキシペンタアクリレート、４官能のペンタジトリメチロールプロパンテトラアクリレート、エトキシ化ペンタエリスリトールテトラアクリレート、ペンタエリスリトールテトラアクリレート、３官能のトリメチロールプロパントリアクリレート、ペンタエリスリトールトリアクリレート、トリス（２−ヒドロキシエチル）イソシアヌレートトリアクリレート、グリセリルトリアクリレート、２官能のヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ポリエチレングリコール（１０００）ジアクリレート、ポリプロピレングリコール（４００）ジアクリレート、ポリプロピレングリコール（７００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡエチレンオキサイド付加物ジアクリレートがあげられる。さらに、これらにリン、フッ素、エトキシ基、またはプロポキシ基などの官能基を付与した反応性希釈剤があげられる。これらの反応性希釈剤を単独、もしくは複合して使用できる。また、本発明の範囲を超えなければ、単官能の反応性希釈剤を含有させることができる。
【００２５】
また、光重合開始剤としては、ベンゾイン系、チオキサントン系、ベンゾフェノン系、ケタール系、アセトフェノン系があげられ、単独、もしくは複合して使用しても良い。
【００２６】
具体的には、２，２−ジメチル−２−ヒドロキシ−アセトフェノン、１−ヒドロキシ−１−シクロヘキシル−フェニルケトン、２，２−ジメトキシ−２−フェニルアセトフェノン、２−ベンジル−２−ジメチルアミノ−１−（４−モルホリノフェニル）−ブタン−１−オン、１−メチル−１−｛４−（メチルチオ）フェニル｝−２−モルホリノ−プロパン−１−オン、２−メチル−１−｛４−（メチルチオ）フェニル｝−２−モルホリノプロパン−１−オン、２，４，６−トリメチルベンジルージフェニルーホスフィンオキシド、１−クロロ−４−プロポキシチオキサントン、イソプロリルチオキサントン（２−および４−異性体の混合物）、ベンゾフェノン、ビス（２，６−ジメトキシベンゾイル）−２，４，４−トリメチルペンチルホスフィンオキシドと１−フェニル−２−ヒドロキシ−２−ヒドロキシ−２−メチルプロパノンとのブレンド、ビス（２，６−ジメトキシベンゾイル）−２，４，４−トリメチルペンチルホスフィンオキシドと１−ヒドロキシーシクロヘキシルーフェニルケトンとのブレンド、ビス（２，４，６−トリメチルベンゾイル）フェニルホスフィンオキシド、およびカンファーキノンなどがあげられる。
なかでも、反応性オリゴマーおよび反応性希釈剤との相溶性が良く、低臭気であり、自然光で反応しないものを選択するのが好ましい。
また、光重合開始剤の開始反応を促進させるために増感剤などの助剤を併用することも可能である。
【００２７】
着色成分としては、顔料および染料のいずれも使用可能である。印写記録された記録物に対して耐候性や耐光性が求められる場合は、顔料を使用することが好ましく、有機、無機を問わず任意のものが選択される。
【００２８】
たとえば有機顔料としては、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類、ピロロピロール類などがあげられる。
【００２９】
また、無機顔料としては、酸化物類、水酸化物類、硫化物類、フェロシアン化物類、クロム酸塩類、炭酸塩類、ケイ酸塩類、リン酸塩類、炭素類（カーボンブラック）、金属粉類などがあげられる。
【００３０】
また、耐光性をあまり重視しない場合には、染料を利用することも可能であり、その際の染料は特に限定されず任意のものが選択される。たとえば、染料としては、アゾ類、アントラキノン類、インジゴイド類、フタロシアニン類、カルボニウム類、キノンイミン類、メチン類、キサンテン類、ニトロ類、ニトロソ類などの油溶性染料、分散染料、酸性染料、反応染料、カチオン染料、直接染料等があげられる。
【００３１】
インク成分として使用可能な添加剤としては、分散剤、表面張力調整剤、消泡剤、酸化防止剤、光安定剤、熱安定剤、紫外線吸収剤、防腐剤が挙げられ、その他のものも必要に応じて任意に加えることも可能である。
【００３２】
紫外線硬化型インクは、着色成分、反応性オリゴマー、反応性希釈剤、光重合開始剤、その他添加剤を混合し、さらにその混合物をロールミル、ボールミル、コロイドミル、ジェトミル、ビーズミル等の分散機を使って分散させ濾過したものを用いるか、又は着色成分を分散剤及び添加剤を用い反応性オリゴマー、反応性希釈剤またはそのいずれからなる混合液を分散機にて分散させ、高濃度分散液を作成した後に、それら高濃度分散液に対して必要に応じて更に反応性オリゴマー、反応性希釈剤、光重合開始剤、その他添加剤を加えた後、ろ過を行うことで得ることができる。
【００３３】
紫外線硬化型インクをインクジェット方式で付与する場合はヘッドの適性に合わせた粘度に調整することが必要となる。一般的には１〜５０ｃｐｓ程度であり、更に好ましくは５〜３０ｃｐｓ程度である。紫外線硬化型インクの場合、設計により常温〜１００℃程度での揮発成分がほぼゼロにすることも可能なためにヘッドを常温〜７０℃程度まで加温し、減粘させ上記粘度範囲に適合させることも可能である。
ここで紫外線硬化型インクの粘度が５ｃｐｓより低いと、反応性オリゴマーの含有量が少なくなる傾向にあり、耐溶剤性や耐接着性などの物性において充分な性能が得られにくくなり、３０ｃｐｓをこえると、インク粘度が充分に下がらず、吐出性に欠けたインクとなり、生産性に影響を与えることが考えられる。
【００３４】
本発明の合成皮革は、紫外線硬化型インクによる画像層上に、溶剤系ポリウレタン樹脂による保護層を有するものであり、保護層は画像層上に形成される。
【００３５】
保護層は溶剤系ポリウレタン樹脂を用いて形成する。溶剤系ポリウレタン樹脂を用いることにより、画像層と保護層の接着性が向上し、耐摩耗性の良好な合成皮革となる。
また、保護層の形成に用いられるポリウレタン樹脂は特に限定されるものでなく、例えば、ポリエーテル系ポリウレタン樹脂、ポリエステル系ポリウレタン樹脂、ポリカーボネート系ポリウレタン樹脂などを挙げることができ、これらを１種単独または２種以上組み合わせて用いることができる。なかでも、耐摩耗性及び耐光性の観点からポリカーボネート系ポリウレタン樹脂が好ましい。また、ポリウレタン樹脂の形態は、一液型、二液硬化型を問わず使用可能であり、その目的と用途に応じて適宜選択すればよい。
【００３６】
ポリウレタン樹脂には、必要に応じて、公知の添加剤、例えば触媒、着色剤、可塑剤、安定剤、充填剤、滑剤、塗料、発泡剤、離型剤などを含有させてもよい。これらは、１種単独または２種以上組み合わせて用いることができる。
【００３７】
保護層の厚さは３〜３０μｍであることが好ましく、より好ましくは５〜１５μｍである。厚さが３μｍ未満であると、均一に保護層を形成することが困難で、部分的に保護層が欠如する虞がある。厚さが３０μｍを超えると、合成皮革の触感や風合いが粗硬になる虞がある。
【００３８】
次に、本発明の合成皮革の製造方法について説明する。
本発明の合成皮革の製造方法は、
（１）ポリウレタン樹脂表皮層用液を離型性基材上に塗布して、ポリウレタン樹脂表皮層を形成する工程と、
（２）ポリウレタン樹脂表皮層と繊維質基材を接着剤にて貼り合わせる工程と、
（３）離型性基材を剥離する工程と、
（４）ポリウレタン樹脂表皮層上に、２官能以上の反応性オリゴマー及び２官能以上の反応性希釈剤の総和が８０重量％以上であり、かつ反応性オリゴマーがウレタンアクリレートである紫外線硬化型インクを用い画像層を形成する工程と、
（５）溶剤系ポリウレタン樹脂保護層用液を画像層上に塗布して、溶剤系ポリウレタン樹脂保護層を形成する工程と、
を含むものである。
【００３９】
離型性基材上に表皮層用樹脂液を塗布する方法としては、公知の種々の方法を採用することができ、特に限定されるものではない。例えば、スプレーコーター、ロールコーター、ナイフコーター、コンマコーターなどの装置を用いた方法を挙げることができる。なかでも均一な薄膜層の形成が可能であるという点で、リバースコーター、ナイフコーター、コンマコーターによる塗布が好ましい。
表皮層用樹脂液の塗布厚は、前記表皮層の厚さに応じて適宜設定すればよい。
【００４０】
本発明に用いられる離型性基材は特に限定されるものでなく、ポリウレタン樹脂に対して離型性を有する基材、あるいは離型処理を施した基材であればよく、例えば、離型紙、離型処理布、撥水処理布、ポリエチレン樹脂またはポリプロピレン樹脂などからなるオレフィンシートまたはフィルム、フッ素樹脂シートまたはフィルム、離型紙付きプラスチックフィルムなどを挙げることができる。離型性基材は凹凸模様を有していてもよく、このような離型性基材を用いることにより、合成皮革の表面に立体的な意匠を付与することができる。
【００４１】
表皮層用樹脂液を離型性基材に塗布した後、必要により熱処理を行う。熱処理は、表皮層用樹脂液中の溶媒を蒸発させ、樹脂を乾燥させるとともに、熱処理によって架橋反応を起こす架橋剤を用いる場合や、二液硬化型の樹脂を用いる場合にあっては、反応を促進し、十分な強度を有する皮膜を形成するために行われる。
【００４２】
熱処理温度は５０〜１５０℃であることが好ましく、より好ましくは６０〜１２０℃である。熱処理温度が５０℃未満であると、熱処理に時間がかかり、工程負荷が大きくなったり、樹脂の架橋が不十分となって耐摩耗性が不良となったりする虞がある。熱処理温度が１５０℃を超えると、合成皮革の風合いが粗硬になる虞がある。また、熱処理時間は２〜２０分間であることが好ましく、より好ましくは２〜１０分間である。熱処理時間が２分間未満であると、樹脂の架橋が不十分となって耐摩耗性が不良となる虞がある。熱処理時間が２０分間を超えると、加工速度が遅くなり工程負荷が大きくなる虞がある。
【００４３】
次いで、表皮層に接着剤を塗布し、塗装面に繊維質基材に貼り合わせる。
接着剤としては、公知のポリウレタン樹脂系接着剤が用いられるが、中でもポリカーボネート系ポリウレタン樹脂が好ましい。接着剤を塗布する方法は、公知の種々の方法を採用することができ、特に限定されるものではない。例えば、リバースロールコーター、スプレーコーター、ロールコーター、グラビアコーター、キスロールコーター、ナイフコーター、コンマコーターなどの装置を用いた方法を挙げることができる。なかでも均一な薄膜層の形成が可能であるという点で、リバースコーター、ナイフコーター、コンマコーターによる塗布が好ましい。
【００４４】
表皮層に接着剤を塗布し繊維質基材に貼り合わせた後、離型性基材を剥離し、繊維質基材上に表皮層が形成される。該表皮層上に、紫外線硬化型インクによる画像層を形成する。
【００４５】
画像層の形成は、凸版印刷、平版印刷、グラビア印刷、スクリーン印刷またはインクジェット印刷などにより行われる。なかでも微細な表現が可能な点で、インクジェット印刷が好ましい。
インクが付与された基材を１回〜複数回紫外線を発する機器の下に通し紫外線を照射させて、インクを硬化させ画像層を形成させる。使用される紫外線発生機器としては、高圧水銀ランプ、メタルハライドランプ、ＵＶＬＥＤなど様々なものを使用することが可能である。
【００４６】
次いで、画像層上に、ポリウレタン樹脂保護層を形成する。
保護層を形成するために、保護層用樹脂液を表皮層に塗布する方法としては、公知の種々の方法を採用することができ、特に限定されるものではない。例えば、リバースロールコーター、スプレーコーター、ロールコーター、グラビアコーター、キスロールコーター、ナイフコーター、コンマコーターなどの装置を用いた方法を挙げることができる。なかでも、画像層の凹凸に沿った薄膜層の形成が可能であるという点で、スプレーコーターによる塗布が好ましい。樹脂組成物の塗布厚は、前記保護層の厚さに応じて適宜設定すればよい。
【００４７】
次いで、必要により熱処理を行う。熱処理は、保護層用樹脂液中の溶媒を蒸発させ、樹脂を乾燥させるとともに、熱処理によって架橋反応を起こす架橋剤を用いる場合や、二液硬化型の樹脂を用いる場合にあっては、反応を促進し、十分な強度を有する皮膜を形成するために行われる。
【００４８】
熱処理温度は５０〜１５０℃であることが好ましく、より好ましくは６０〜１２０℃である。熱処理温度が５０℃未満であると、熱処理に時間がかかり、工程負荷が大きくなったり、樹脂の架橋が不十分となって耐摩耗性が不良となったりする虞がある。熱処理温度が１５０℃を超えると、合成皮革の風合いが粗硬になる虞がある。また、熱処理時間は２〜２０分間であることが好ましく、より好ましくは２〜１０分間である。熱処理時間が２分間未満であると、樹脂の架橋が不十分となって耐摩耗性が不良となる虞がある。熱処理時間が２０分間を超えると、加工速度が遅くなり工程負荷が大きくなる虞がある。
【００４９】
このようにして、本発明の合成皮革を得ることができる。
【実施例】
【００５０】
以下、実施例により本発明をさらに詳しく説明するが、本発明は以下の実施例に限定さ
れるものではない。
【００５１】
［実施例１］
（表皮層の形成）
ポリカーボネート系ポリウレタン樹脂（名称クリスボンＮＹ−３２８、ＤＩＣ（株）製）１００重量部に対して、溶剤としてジメチルホルムアミド４０重量部を加え、粘度約２０００ｃｐｓに調整して表皮層用ポリウレタン樹脂液を作成した。該ポリウレタン樹脂液を離型紙へ塗布厚２００μｍになるようにコンマコーターにてコーティングした後、１３０℃で２分間乾燥し、ポリウレタン樹脂表皮層を得た。
【００５２】
ポリウレタン樹脂表皮層とトリコット編地とを、ポリカーボネート系ポリウレタン接着剤（名称クリスボンＴＡ−２０５、ＤＩＣ（株）製）にて接着した後、離型性基材を剥離して、厚さ４０μｍのポリウレタン樹脂表皮層を有する積層体を得た。
【００５３】
（紫外線硬化型インクの作製）
反応性オリゴマー（名称ＣＮ９８５Ｂ８８、アルケマ（株）製、樹脂の種類、脂肪族ウレタンアクリレート、官能基数２、６０℃における粘度２０５ｃｐｓ）を１８重量部、反応性希釈剤（名称ＳＲ−９００３、サートマー社製、樹脂の種類、プロポキシ変性ネオペンチルグリコールジアクリレート、官能基数２）を７４．５重量部、着色剤としてＩＲＧＡＬＩＴＥＢｌｕｅＧＬＮＦ（銅フタロシアニンブルー、ＰＢ１５：４、チバ・スペシャルティ・ケミカルズ（株）製）２重量部、および分散剤としてＤｉｓｐｅｒｂｙｋ−１６８（ブロック共重合体、ＢＹＫＣｈｅｍｉｅ社製）０．５重量部、および光開始重合剤としてイルガキュア９０７（２−メチル−１−｛４−（メチルチオ）フェニル｝−２−モルホリノプロパン−１−オン、チバ・スペシャルティ・ケミカルズ（株）製）５重量部を加え、ビーズミル分散機を用い分散させ、その後ろ過を行い不純物除去し、均質な紫外線硬化型インクを作製した。このインクの粘度は１１ｃｐｓ／６０℃であった。
インクに含まれる２官能以上の反応性オリゴマー及び反応性希釈剤の割合は９２．５％であった。
【００５４】
（画像層の形成）
作製した紫外線硬化型インクを用いてインクジェット方式により、表皮層上に格子柄の画像層を形成した。印写条件を以下に示す。なお、インクの付与量は２２ｇ／ｍ２である。
〔印写条件〕
イ）ノズル径：７０（μｍ）
ロ）印加電圧：５０（Ｖ）
ハ）パルス幅：２０（μｓ）
ニ）駆動周波数：１（ｋＨｚ）
ホ）解像度：２００（ｄｐｉ）
ヘ）加熱温度：６０（℃）
〔紫外線照射条件〕
あ）ランプ種類：メタルハライドランプ
い）電圧：１００Ｗ／ｃｍ
う）照射時間：１秒
え）照射高さ：１０（ｃｍ）
【００５５】
（保護層の形成）
ポリカーボネート系ポリウレタン樹脂（名称クリスボンＮＹ−３２８、ＤＩＣ（株）製）１００重量部に対して、溶剤としてジメチルホルムアミド４０重量部を加え粘度約２０００ｃｐｓに調整しての保護層用ポリウレタン樹脂液を作成した。該ポリウレタン樹脂液を画像層上へ塗布量５０ｇ／ｍ２になるようにスプレーコーターにてコーティングした後、１３０℃で２分間乾燥し、厚さ１５μｍの保護層を形成し、本発明の合成皮革を得た。
【００５６】
得られた合成皮革を以下の評価項目について評価した。
【００５７】
（評価項目）
［耐テーバ摩耗性］
ＪＩＳ  Ｌ  １０９６  ８．１９．３  Ｃ法（テーバ形法）に準拠して測定した。条件は、摩耗輪ＣＳ−１０、荷重４．９Ｎ、摩耗回数１０００回とした。摩耗後の試験片を観察し、以下の基準に従って判定した。
○  ：  外観に変化なし
△  ：  摩耗前と比べて表面が若干削れ落ちている
×  ：  摩耗前と比べて表面が削れ落ちて全体がひび割れ状になっている
【００５８】
［画像の鮮明性］
保護層形成前、形成後で画像の鮮明性を比較し、以下の基準に従って評価した。
○  ：  保護層の形成前後で、画像の鮮明性に違いがない
△  ：  保護層の形成前に比べて、形成後の画像の鮮明性がやや劣る
×  ：  保護層の形成前に比べて、形成後の画像の鮮明性が劣る
【００５９】
評価した結果、合成皮革の耐テーバ摩耗性は○、画像の鮮明性は○であった。
【００６０】
［比較例１］
以下の処方で作成した紫外線硬化型インクを用いた以外は、全て実施例１と同様にして、合成皮革を得た。
【００６１】
（紫外線硬化型インクの作製）
反応性オリゴマー（名称ＣＮ９８５Ｂ８８、アルケマ（株）製、樹脂の種類、脂肪族ウレタンアクリレート、官能基数２、６０℃における粘度２０５ｃｐｓ）を１８重量部、反応性希釈剤１として（名称ＳＲ−９００３、アルケマ（株）製、樹脂の種類、プロポキシ変性ネオペンチルグリコールジアクリレート、官能基数２）を４４．５重量部、反応性希釈剤２として（名称ＳＲ−４８９Ｄ、アルケマ（株）製、樹脂の種類、トリデシルアクリレート、官能基数１）を３０重量部、着色剤としてＩＲＧＡＬＩＴＥＢｌｕｅＧＬＮＦ（銅フタロシアニンブルー、ＰＢ１５：４、チバ・スペシャルティ・ケミカルズ（株）製）２重量部、および分散剤としてＤｉｓｐｅｒｂｙｋ−１６８（ブロック共重合体、ＢＹＫＣｈｅｍｉｅ社製）０．５重量部、および光開始重合剤としてイルガキュア９０７（２−メチル−１−｛４−（メチルチオ）フェニル｝−２−モルホリノプロパン−１−オン、チバ・スペシャルティ・ケミカルズ（株）製）５重量部を加え、ビーズミル分散機を用い分散させ、その後ろ過を行い不純物除去し、均質な紫外線硬化型インクを作製した。このインクの粘度は９ｃｐｓ／６０℃であった。
インクに含まれる２官能以上の反応性オリゴマー及び反応性希釈剤の割合は６２．５％であった。
【００６２】
得られた合成皮革の耐テーバ摩耗性は○、画像の鮮明性は×であった。溶剤系ポリウレタン保護層の溶剤により紫外線硬化型インクが膨潤し、青色プリント部の硬化膜が溶解したような状態になっていた。